(57)【要約】      （修正有）【課題】亜鉛イオン二次電池の提供。【解決手段】第１電極と、第２電極と、前記第１電極と前記第２電極との間に配置される電解質とを含み、前記第１電極に含まれる活物質は、アルカリ金属−バナジウム酸化物／グラフェン酸化物の複合体であり、前記アルカリ金属−バナジウム酸化物は、アルカリ金属層とバナジウム酸化物層とが交互積層を成すものであってもよい。これに伴い、Ｋ２Ｖ３Ｏ８／グラフェン酸化物の複合体を電極活物質として含む亜鉛イオン電池システムは、優れた再充電性、高い放電容量、及び優れた容量維持率を示すことができる。【選択図】図１Ｂ
2020047572.tif 000002
【特許請求の範囲】
【請求項１】
第１電極と、第２電極と、前記第１電極と前記第２電極との間に配置される電解質とを含み、
前記第１電極に含まれる活物質は、アルカリ金属−バナジウム酸化物／グラフェン酸化物の複合体であり、
前記アルカリ金属−バナジウム酸化物は、アルカリ金属層とバナジウム酸化物層とが交互積層を成して層状構造を有するものである、亜鉛イオン二次電池。
【請求項２】
前記アルカリ金属−バナジウム酸化物は、正方晶系（ｔｅｔｒａｇｏｎａｌ）の結晶構造を有するものである、請求項１に記載の亜鉛イオン二次電池。
【請求項３】
前記アルカリ金属−バナジウム酸化物は、Ｐ４ｂｍ空間群である、請求項１に記載の亜鉛イオン二次電池。
【請求項４】
前記層状構造は、四角錐形（ｔｅｔｒａｇｏｎａｌ  ｐｙｒａｍｉｄ  ｔｙｐｅ）のＶＯ５と四面体形（ｔｅｔｒａｈｅｄｒａｌ  ｔｙｐｅ）のＶＯ４とがコーナーを共有しつつ、複数のバナジウム酸化物層で形成されるものである、請求項１に記載の亜鉛イオン二次電池。
【請求項５】
前記アルカリ金属−バナジウム酸化物は、ＭｘＶ３Ｏ８で表されるものであり、
前記Ｍは、アルカリ金属であり、ｘは、２〜２．２である、請求項１に記載の亜鉛イオン二次電池。
【請求項６】
前記ＭｘＶ３Ｏ８は、Ｋ２Ｖ３Ｏ８である、請求項５に記載の亜鉛イオン二次電池。
【請求項７】
前記グラフェン酸化物は、還元グラフェン酸化物である、請求項１に記載の亜鉛イオン二次電池。
【請求項８】
前記層状構造内の層間の空間に亜鉛イオンが挿入されたり、又は、挿入された亜鉛イオンが脱離されるものである、請求項１に記載の亜鉛イオン二次電池。
【請求項９】
前記アルカリ金属−バナジウム酸化物／グラフェン酸化物の複合体は、バナジウム酸化物粒子と共に、前記バナジウム酸化物粒子を固定するグラフェン酸化物シートを含む複合体である、請求項１に記載の亜鉛イオン二次電池。
【請求項１０】
バナジウム酸化物粒子と、
前記バナジウム酸化物粒子を固定するグラフェン酸化物シートと
を含むアルカリ金属−バナジウム酸化物／グラフェン酸化物の複合体であり、
前記アルカリ金属−バナジウム酸化物は、アルカリ金属層とバナジウム酸化物層とが交互積層を成して層状構造を有するものである、電極活物質。
【請求項１１】
前記層状構造は、四角錐形（ｔｅｔｒａｇｏｎａｌ  ｐｙｒａｍｉｄａｌ  ｔｙｐｅ）のＶＯ５と四面体形（ｔｅｔｒａｈｅｄｒａｌ  ｔｙｐｅ）のＶＯ４とがコーナーを共有しつつ、複数のバナジウム酸化物層で形成されるものである、請求項１０に記載の電極活物質。
【請求項１２】
前記アルカリ金属−バナジウム酸化物は、ＭｘＶ３Ｏ８で表されるものであり、
前記Ｍは、アルカリ金属であり、ｘは、２〜２．２である、請求項１０に記載の電極活物質。
【請求項１３】
前記グラフェン酸化物は、還元グラフェン酸化物である、請求項１０に記載の電極活物質。
【請求項１４】
バナジウム酸化物、アルカリ性化合物、及び溶媒を含有する溶液を製造する第１段階と、
前記溶液中に還元グラフェン酸化物を添加し、混合液を製造する第２段階と、
前記混合液を密閉された反応器内に投入し、前記溶媒の沸点以上で熱処理して、溶媒熱合成を行う第３段階と
を含む、電極活物質の製造方法。
【請求項１５】
前記溶媒は、無水アルコールである、請求項１４に記載の電極活物質の製造方法。
【請求項１６】
前記無水アルコールは、無水エタノールである、請求項１５に記載の電極活物質の製造方法。
【請求項１７】
前記溶媒熱合成段階を、１７０〜２３０℃で行う、請求項１４に記載の電極活物質の製造方法。
【請求項１８】
前記溶媒熱合成段階を、２２〜２６時間行う、請求項１４に記載の電極活物質の製造方法。
【発明の詳細な説明】
【技術分野】
【０００１】
本発明は、二次電池に関し、具体的には、亜鉛イオン二次電池に関する。
【背景技術】
【０００２】
二次電池とは、放電だけでなく、充電が可能で、繰り返して使用することができる電池をいう。二次電池のうち代表的なリチウム二次電池は、正極活物質に含まれたリチウムイオンが電解質を経て負極に移動した後、負極活物質の層状構造内に挿入され（充電）、その後、負極活物質の層状構造内に挿入されたリチウムイオンが再び正極に戻る（放電）原理を通じて作動する。このようなリチウム二次電池は、現在商用化されて、携帯電話、ノートパソコン等の小型電源に使用されており、ハイブリッド自動車等の大型電源にも使用可能と予測されているので、その需要が増大すると予想される。
【０００３】
しかしながら、リチウム二次電池において正極活物質として主に使用される複合金属酸化物は、リチウム等の希少金属元素を含んでいるので、需要増大に応じることができないおそれがある。
【０００４】
これに伴い、供給量が豊富でかつ安価なナトリウムを正極活物質に使用するナトリウム二次電池に関する研究が行われた。一例として、特許文献１には、正極活物質としてＡｘＭｎＰＯ４Ｆ（Ａ＝Ｌｉ又はＮａ、０＜ｘ≦２）が開示されている。しかしながら、ナトリウム電池システムは、依然として複雑な安定性問題及び環境問題を有している。
【０００５】
一方、フレキシブルを越えて、最近、ウェラブル電子機器に対する多様な技術が開発されるのに伴い、二次電池についてもやはり、爆発の危険性がなく、安定性が高い物質で作動する二次電池に対する需要が増大している。亜鉛二次電池は、他の二次電池に比べて高い安定性を有し、環境にやさしく、毒性が少なく、他のアルカリ金属に比べて経済的であるという長所を有するので、現在亜鉛を正極活物質として使用する亜鉛二次電池に関する研究が活発に進められている。
【０００６】
しかしながら、亜鉛二次電池の電極活物質については、まだ充分な研究が行われていない。また、亜鉛二次電池において多くの研究が行われてきたＭｎＯ２系物質は、継続的な電気化学的反応時に容量が減少し、Ｍｎが溶出する現象が発生する等の問題を有している。
【先行技術文献】
【特許文献】
【０００７】
【特許文献１】韓国特許公開第２０１２−０１３３３００号公報
【発明の概要】
【発明が解決しようとする課題】
【０００８】
したがって、本発明が解決しようとする課題は、リチウムに比べて豊富な資源量を示し、環境にやさしく、安価であり、高い安定性を有するものであって、亜鉛イオン二次電池に適用可能な新しい電極活物質を提供することにある。
【課題を解決するための手段】
【０００９】
前記課題を達成するために、本発明の一態様は、亜鉛イオン二次電池を提供する。前記亜鉛イオン二次電池は、第１電極と、第２電極と、前記第１電極と前記第２電極との間に配置される電解質とを含み、前記第１電極に含まれる活物質は、アルカリ金属−バナジウム酸化物／グラフェン酸化物の複合体であり、前記アルカリ金属−バナジウム酸化物は、アルカリ金属層とバナジウム酸化物層とが交互積層を成すものであってもよい。
【００１０】
前記アルカリ金属−バナジウム酸化物は、正方晶系（ｔｅｔｒａｇｏｎａｌ）の結晶構造を有するものであってもよい。
【００１１】
前記アルカリ金属−バナジウム酸化物は、Ｐ４ｂｍ空間群であってもよい。
【００１２】
前記層状構造は、四角錐形（ｔｅｔｒａｇｏｎａｌ  ｐｙｒａｍｉｄａｌ  ｔｙｐｅ）のＶＯ５と四面体形（ｔｅｔｒａｈｅｄｒａｌ  ｔｙｐｅ）のＶＯ４とがコーナーを共有しつつ、複数のバナジウム酸化物層で形成されるものであってもよい。
【００１３】
前記アルカリ金属−バナジウム酸化物は、ＭｘＶ３Ｏ８で表されるものであって、前記Ｍは、アルカリ金属であり、ｘは、２〜２．２であってもよい。
【００１４】
前記ＭｘＶ３Ｏ８は、Ｋ２Ｖ３Ｏ８であってもよい。
【００１５】
前記グラフェン酸化物は、還元グラフェン酸化物であってもよい。
【００１６】
前記層状構造内の層間の空間に亜鉛イオンが挿入されたり、又は、挿入された亜鉛イオンが脱離するものであってもよい。
【００１７】
前記アルカリ金属−バナジウム酸化物／グラフェン酸化物の複合体は、バナジウム酸化物粒子と共に、前記バナジウム酸化物粒子を固定する還元グラフェン酸化物シートを含む複合体であってもよい。
【００１８】
前記課題を達成するために、本発明の他の態様は、電極活物質を提供する。前記電極活物質は、バナジウム酸化物粒子と、前記バナジウム酸化物粒子を固定するグラフェン酸化物シートとを含むアルカリ金属−バナジウム酸化物／グラフェン酸化物の複合体であり、前記アルカリ金属−バナジウム酸化物は、アルカリ金属層とバナジウム酸化物層とが交互積層を成して層状構造を有するものであってもよい。
【００１９】
前記層状構造は、四角錐形のＶＯ５と四面体形のＶＯ４とがコーナーを共有しつつ、複数のバナジウム酸化物層で形成されるものであってもよい。
【００２０】
前記アルカリ金属−バナジウム酸化物は、ＭｘＶ３Ｏ８で表されるものであって、前記Ｍは、アルカリ金属であり、ｘは、２〜２．２であってもよい。
【００２１】
前記グラフェン酸化物は、還元グラフェン酸化物であってもよい。
【００２２】
前記課題を達成するために、本発明のさらに他の態様は、電極活物質の製造方法を提供する。電極活物質の製造方法は、バナジウム酸化物、アルカリ性化合物、及び溶媒を含有する溶液を製造する第１段階と、前記溶液中に還元グラフェン酸化物を添加し、混合液を製造する第２段階と、前記混合液を密閉された反応器内に投入し、前記溶媒の沸点以上で熱処理して、溶媒熱合成を行う第３段階とを含むものであってもよい。
【００２３】
前記溶媒は、無水アルコールであってもよい。前記無水アルコールは、無水エタノールであってもよい。
【００２４】
前記溶媒熱合成段階を、１７０〜２３０℃で行ってもよい。
【００２５】
前記溶媒熱合成段階を、２２〜２６時間行ってもよい。
【発明の効果】
【００２６】
本発明によれば、アルカリ金属−バナジウム酸化物／グラフェン酸化物の複合体を電極活物質として含む亜鉛イオン電池システムは、優れた再充電性、高い放電容量、及び優れた容量維持率を示すことができる。
【図面の簡単な説明】
【００２７】
【図１】図１は、Ｋ２Ｖ３Ｏ８の結晶構造を示す概略図である。
【図２】図２は、本発明の一実施例による電極活物質の製造方法を示す概略図である。
【図３】図３は、本発明の一実施例による二次電池を示す概略図である。
【図４】図４Ａ及び図４Ｂは、それぞれ、製造例１及び比較例１で得られた粉末についてのＸＲＤ（Ｘ−ｒａｙ  ｄｉｆｆｒａｃｔｉｏｎ）分析結果を示すグラフである。
【図５】図５Ａ及び図５Ｂは、それぞれ、製造例１及び比較例１で得られた粉末を撮影したＳＥＭ（ｓｃａｎｎｉｎｇ  ｅｌｅｃｔｒｏｎ  ｍｉｃｒｏｓｃｏｐｙ）写真である。
【図６】図６Ａ及び図６Ｂは、製造例２及び比較例２で得られた亜鉛イオン半電池の、１Ｃの電流密度でのサイクル回数における充放電特性を示すグラフである。
【図７】図７Ａ及び図７Ｂは、製造例２及び比較例２で得られた亜鉛イオン半電池の、０．１Ｃ〜１０Ｃの電流密度範囲内での容量を示すものであり、Ｃ−ｒａｔｅ特性を示すグラフである。
【図８】図８は、本発明の製造例２で得られた亜鉛イオン半電池の、５Ｃの電流密度でのサイクル回数における充放電特性を示すグラフである。
【発明を実施するための形態】
【００２８】
以下、本発明をより具体的に説明するために、本発明による好ましい実施例を添付の図面を参照してより詳細に説明する。しかしながら、本発明は、ここで説明される実施例に限定されず、他の形態にも具体化され得る。
【００２９】
［二次電池用活物質］
本発明の一実施例による電極活物質は、バナジウム酸化物粒子と、前記バナジウム酸化物粒子を固定するグラフェン酸化物シートとを含むアルカリ金属−バナジウム酸化物／グラフェン酸化物の複合体であり、前記アルカリ金属−バナジウム酸化物は、アルカリ金属層とバナジウム酸化物層とが交互積層を成して層状構造を有するものであってもよい。前記層状構造は、四角錐形のＶＯ５と四面体形のＶＯ４とがコーナーを共有しつつ、複数のバナジウム酸化物層で形成されるものであって、アルカリ金属−バナジウム酸化物は、正方晶系の結晶構造を有し、Ｐ４ｂｍ空間群であってもよい。
【００３０】
また、アルカリ金属−バナジウム酸化物／グラフェン酸化物の複合体は、バナジウム酸化物粒子と共に、前記バナジウム酸化物粒子を固定するグラフェン酸化物シートを含む複合体であってもよい。
【００３１】
しかも、前記アルカリ金属−バナジウム酸化物は、ＭｘＶ３Ｏ８で表されるものであって、前記Ｍは、アルカリ金属であり、ｘは、２〜２．２であってもよい。一例として、前記ＭｘＶ３Ｏ８は、Ｍ２Ｖ３Ｏ８で表されるものであって、前記Ｍは、アルカリ金属であってもよい。さらには、Ｍ２Ｖ３Ｏ８は、Ｋ２Ｖ３Ｏ８であってもよい。
【００３２】
前記グラフェン酸化物は、還元グラフェン酸化物であってもよい。
【００３３】
図１は、Ｋ２Ｖ３Ｏ８の結晶構造を示す概略図である。
【００３４】
図１を参照すると、Ｋ２Ｖ３Ｏ８粒子の結晶構造は、四角錐形（ｔｅｔｒａｇｏｎａｌ  ｐｙｒａｍｉｄ  ｔｙｐｅ）のＶＯ５又は四面体形（ｔｅｔｒａｈｅｄｒａｌ  ｔｙｐｅ）のＶＯ４がコーナーを共有しつつ、複数のバナジウム酸化物層を形成するものであって、各層は、一列に配列されており、バナジウム酸化物層の間にカリウム層が配置される層状構造であって、バナジウム酸化物層とカリウム層とが交互積層を成す構造であってもよい。この際、Ｋは、柱（ｐｉｌｌａｒ）の役割をするものであってもよい。
【００３５】
この際、前記構造をｃ軸方向から見たとき、バナジウム酸化物間の空間にカリウムが見られる形状であってもよい。
【００３６】
また、バナジウム酸化物層は、Ｋ２Ｖ３Ｏ８粒子のユニットセル（ＵＣ）の中心と頂点とに四角錐形のＶＯ５が位置し、ユニットセルの中心にあるＶＯ５と頂点にあるＶＯ５との間にＶＯ４がコーナーを共有しつつ、配置されるものであってもよい。また、前記四面体形のＶＯ４は、前記ユニットセル領域の外部に位置する他の四角錐形のＶＯ５とコーナーを共有するものであってもよい。すなわち、このようなＫ２Ｖ３Ｏ８粒子の結晶構造は、正方晶系であり、空間群は、Ｐ４ｂｍであってもよい。
【００３７】
しかも、後の図５Ｂで説明するように、Ｋ２Ｖ３Ｏ８粒子は、ナノメートルサイズの層厚さを有する２次元シートが不規則に凝集した形態であり、シートの間に孔隙を有し、粒子の表面がウニ形状を有することによって、体積に比べて表面積が大きい。したがって、イオンに対する容量を大きく向上させることができる。
【００３８】
前記Ｋ２Ｖ３Ｏ８粒子は、還元グラフェン酸化物シート上に固定されて、Ｋ２Ｖ３Ｏ８／還元グラフェン酸化物の複合体として提供されるものであってもよい。すなわち、本発明の一実施例による活物質は、Ｋ２Ｖ３Ｏ８粒子と共に、前記Ｋ２Ｖ３Ｏ８粒子を固定する還元グラフェン酸化物シートを含むＫ２Ｖ３Ｏ８／還元グラフェン酸化物の複合体であってもよい。これは、後の図５Ａで説明するように、前記Ｋ２Ｖ３Ｏ８／還元グラフェン酸化物の複合体は、還元グラフェン酸化物シート上に固定されたり、物理的に結合したＫ２Ｖ３Ｏ８粒子を含む形態であってもよい。
【００３９】
還元グラフェン酸化物シートは、黒鉛フレークを酸化及び撹拌により剥離したグラフェン酸化物シートを熱処理あるいは化学処理等を通じて還元させたものであり、数〜数十単位層のグラフェン層を具備するものであってもよい。このような還元グラフェン酸化物シートは、純粋なグラフェンシートに比べて一部の酸化領域と欠陥領域とを有するが、他の炭素物質に比べて優れた導電性を示すことができる。
【００４０】
これに伴い、Ｋ２Ｖ３Ｏ８が還元グラフェン酸化物に直接連結されることによって、高い電気的接触が形成され得る。また、前記Ｋ２Ｖ３Ｏ８／還元グラフェン酸化物の複合体は、電池の電極に使用される場合、電池の優れた再充電性（ｒｅｃｈａｒｇｅａｂｉｌｉｔｙ）及びサイクル安定性等に寄与することができ、層状構造内の層間の空間での亜鉛イオンの挿入又は脱離が有利になり得る。したがって、高速充電及び放電に非常に効果的な物質として用いられる。
【００４１】
Ｋ２Ｖ３Ｏ８粒子の製造方法は、次の通りである。
【００４２】
バナジウム酸化物、アルカリ性化合物、及び溶媒を含有する混合液を製造し、前記混合液を密閉された反応器内に投入し、前記溶媒の沸騰点以上で熱処理して溶媒熱合成を行った後、合成された物質を濾過・洗浄及び乾燥して、前記Ｋ２Ｖ３Ｏ８粒子を得ることができる。
【００４３】
図２は、本発明の一実施例による電極活物質の製造方法を示す概略図である。
【００４４】
図２を参照すると、まず、バナジウム酸化物、アルカリ性化合物、及び溶媒を含有する溶液を製造（Ｓ１０）し、前記溶液中に還元グラフェン酸化物を添加して混合液を製造（Ｓ２０）し、前記混合液を密閉された反応器内に投入し、前記溶媒の沸騰点以上で熱処理して溶媒熱合成を行った（Ｓ３０）後、合成された物質を濾過・洗浄及び乾燥して、前記ＭｘＶ３Ｏ８／還元グラフェン酸化物の複合体を得ることができる。
【００４５】
前記ＭｘＶ３Ｏ８において、Ｍは、アルカリ金属であり、ｘは、２〜２．２であってもよい。
【００４６】
前記バナジウム酸化物は、バナジウム（Ｖ）の酸化物であって、Ｖ２Ｏ５であってもよい。また、前記アルカリ性化合物は、アルカリ性水酸化物であってもよい。一例として、アルカリ性水酸化物は、ＫＯＨ又はＮａＯＨであってもよい。
【００４７】
前記混合液に含有される溶媒は、アルコールであってもよく、一例として、エタノールであってもよい。しかも、前記溶媒は、無水アルコール、一例として、無水エタノール（ａｂｓｏｌｕｔｅ  ｅｔｈａｎｏｌ）であってもよい。また、前記溶媒は、前記溶媒熱合成段階で還元剤として作用することができる。特に、無水エタノールを使用する場合、他のいかなる還元剤を使用することなく、前記バナジウム酸化物を還元させることができる。
【００４８】
前記溶媒熱合成段階は、前記溶媒の沸点よりも高い温度で一定時間に亘って行われてもよい。具体的に、前記温度は、約１５０〜２５０℃であってもよく、約１７０〜２３０℃であってもよい。さらには、約１９０〜２２０℃であってもよい。また、前記合成所要時間は、約２０〜２８時間であってもよい。具体的に、約２２〜２６時間であってもよい。
【００４９】
その結果、ウニ形状のＫ２Ｖ３Ｏ８／還元グラフェン酸化物の複合体が形成され得、前記Ｋ２Ｖ３Ｏ８／還元グラフェン酸化物の複合体は、還元グラフェン酸化物シート上に固定されていたり、物理的に結合したＫ２Ｖ３Ｏ８粒子を含む形態を有し得る。
【００５０】
複合体内のＫ２Ｖ３Ｏ８の結晶構造は、先に図１を参照して説明したように、四角錐形（ｔｅｔｒａｇｏｎａｌ  ｐｙｒａｍｉｄ  ｔｙｐｅ）のＶＯ５又は四面体形（ｔｅｔｒａｈｅｄｒａｌ  ｔｙｐｅ）のＶＯ４がコーナーを共有しつつ、複数のバナジウム酸化物層を形成するものであって、各層は、一列に配列されており、バナジウム酸化物層の間にカリウム層が配置される層状構造であって、バナジウム酸化物層とカリウム層とが交互積層を成す構造であってもよい。この際、Ｋは、柱（ｐｉｌｌａｒ）の役割を担うものであってもよい。したがって、優れた構造的安定性を有するものであってもよい。
【００５１】
また、複合体内の還元グラフェン酸化物は、結晶性が非常に低いため、具体的には、非晶質相を示すことができ、Ｋ２Ｖ３Ｏ８と複合体を形成しても、Ｋ２Ｖ３Ｏ８の結晶構造相を変化させないことが可能である。しかも、還元グラフェン酸化物を用いて複合体を形成するのに伴って、電気伝導度が高くなるものであってもよい。
【００５２】
前記合成法により最終的に収得された粉末の洗浄には、アルコールを使用することができる。アルコールの一例として、エタノールを用いることができる。洗浄後の乾燥は、空気雰囲気のオーブン内で熱処理して行われ得る。
【００５３】
［亜鉛二次電池］
図３は、本発明の一実施例による二次電池を示す概略図である。
【００５４】
図３を参照すると、二次電池１００は、前述した活物質を含有する第１電極活物質層１４０と、亜鉛２価イオンが脱挿入され得る第２電極活物質を含有する第２電極活物質層１２０と、これらの間に介在されるセパレーター１３０とを含む。第１電極活物質層１４０とセパレーター１３０との間及び第２電極活物質層１２０とセパレーター１３０との間には、電解質１６０が配置又は充填され得る。第２電極活物質層１２０は、第２電極集電体１１０上に配置され、第１電極活物質層１４０は、第１電極集電体１５０上に配置され得る。
【００５５】
＜第１電極＞
第１電極活物質、導電材、及び結合剤を混合して、第１電極材料を得ることができる。
【００５６】
この際、導電材は、天然黒鉛、人造黒鉛、コークス類、カーボンブラック、カーボンナノチューブ、グラフェン等の炭素材料であってもよい。結合剤は、熱可塑性樹脂、例えば、ポリフッ化ビニリデン、ポリテトラフルオロエチレン、四フッ化エチレン、フッ化ビニリデン系共重合体、六フッ化プロピレン等のフッ素樹脂、及び／又は、ポリエチレン、ポリプロピレン等のポリオレフィン樹脂を含むことができる。
【００５７】
第１電極材料を第１電極集電体上に塗布して、第１電極を形成することができる。第１電極集電体は、Ａｌ、Ｎｉ、ステンレス等の導電体であってもよい。第１電極材料を第１電極集電体上に塗布する際には、加圧成形、又は有機溶媒等を使用してペーストを作った後、このペーストを集電体上に塗布し、プレスして、固着化する方法を使用することができる。有機溶媒は、Ｎ，Ｎ−ジメチルアミノプロピルアミン、ジエチルトリアミン等のアミン系；エチレンオキシド、テトラヒドロフラン等のエーテル系；メチルエチルケトン等のケトン系；酢酸メチル等のエステル系；ジメチルアセトアミド、Ｎ−メチル−２−ピロリドン等の非プロトン性極性溶媒等であってもよい。ペーストを第１電極集電体上に塗布する際には、例えば、グラビアコーティング法、スリットダイコーティング法、ナイフコーティング法、スプレーコーティング法を使用することができる。
【００５８】
＜第２電極＞
第２電極活物質は、亜鉛イオンを脱挿入したり、変換（ｃｏｎｖｅｒｓｉｏｎ）反応を起こすことができる金属、金属合金、金属酸化物、金属フッ化物、金属硫化物、及び天然黒鉛、人造黒鉛、コークス類、カーボンブラック、カーボンナノチューブ、グラフェン等の炭素材料等を使用して形成することもできる。
【００５９】
第２電極活物質、導電材、及び結合剤を混合して、第２電極材料を得ることができる。この際、導電材は、天然黒鉛、人造黒鉛、コークス類、カーボンブラック、カーボンナノチューブ、グラフェン等の炭素材料であってもよい。結合剤は、熱可塑性樹脂、例えば、ポリフッ化ビニリデン、ポリテトラフルオロエチレン、四フッ化エチレン、フッ化ビニリデン系共重合体、六フッ化プロピレン等のフッ素樹脂、及び／又は、ポリエチレン、ポリプロピレン等のポリオレフィン樹脂を含むことができる。
【００６０】
第２電極材料を第２電極集電体上に塗布して、第２電極を形成することができる。第２電極集電体は、Ａｌ、Ｎｉ、ステンレス等の導電体であってもよい。第２電極材料を第２電極集電体上に塗布する際には、加圧成形、又は有機溶媒等を使用してペーストを作った後、このペーストを集電体上に塗布し、プレスして、固着化する方法を使用することができる。有機溶媒は、Ｎ，Ｎ−ジメチルアミノプロピルアミン、ジエチルトリアミン等のアミン系；エチレンオキシド、テトラヒドロフラン等のエーテル系；メチルエチルケトン等のケトン系；酢酸メチル等のエステル系；ジメチルアセトアミド、Ｎ−メチル−２−ピロリドン等の非プロトン性極性溶媒等であってもよい。ペーストを第２電極集電体上に塗布する際には、例えば、グラビアコーティング法、スリットダイコーティング法、ナイフコーティング法、スプレーコーティング法を使用することができる。
【００６１】
＜電解質＞
電解質は、金属塩とこれを溶解する溶媒を含有する液体電解質であってもよい。具体的に、亜鉛塩は、ＺｎＳＯ４、Ｚｎ（ＮＯ３）２等であってもよく、又はこれらのうち２種以上の混合物を使用することもできる。また溶媒は、水系溶媒又は有機溶媒であってもよい。
【００６２】
しかしながら、電解質は、これらに限定されず、前記液体電解質を高分子内に含浸させた高分子型固体電解質又はセラミック型固体電解質であってもよい。前記高分子型固体電解質において、高分子は、ポリエチレンオキシド系の高分子化合物、ポリオルガノシロキサン鎖又はポリオキシアルキレン鎖のうち少なくとも１種以上を含む高分子化合物等であってもよい。前記セラミック型固体電解質には、当該金属の硫化物、酸化物、及びリン酸塩化物等の無機セラミックを用いることもできる。固体電解質は、後述するセパレーターの役割をする場合もあり、この場合には、セパレーターを必要としない場合もある。
【００６３】
＜セパレーター＞
第１電極と第２電極との間にセパレーターが配置され得る。このようなセパレーターは、ポリエチレン、ポリプロピレン等のポリオレフィン樹脂、フッ素樹脂、窒素含有芳香族重合体等の材質からなる多孔質フィルム、不織布、織布等の形態を有する材料であってもよい。セパレーターの厚さは、電池の体積エネルギー密度が高くなり、内部抵抗が小さくなるという点から、機械的強度が維持される限り、薄いほど好ましい。
【００６４】
＜金属二次電池の製造方法＞
第１電極、セパレーター、及び第２電極を順に積層して電極群を形成した後、必要に応じて電極群を巻いて電池カンに収納し、電極群に電解液を含浸させることによって、亜鉛二次電池を製造することができる。これとは異なり、第１電極、固体電解質、及び第２電極を積層して電極群を形成した後、必要に応じて電極群を巻いて電池カンに収納して、金属二次電池を製造することもできる。
【実施例】
【００６５】
以下、本発明の理解を助けるために好ましい実験例（ｅｘａｍｐｌｅ）を提示する。ただし、下記の実験例は、本発明の理解を助けるためのものに過ぎず、本発明が下記の実験例により限定されるものではない。
【００６６】
［実験例；Ｅｘａｍｐｌｅｓ］
（製造例１：Ｋ２Ｖ３Ｏ８／還元グラフェン酸化物の複合体の製造）
０．８２６ｇのＶ２Ｏ５と０．２６５ｇのＫＯＨとを４０ｍｌの無水エタノールに添加した後、Ｖ２Ｏ５及びＫＯＨの全重量に対して５ｗｔ％、すなわち０．０５５ｇの還元グラフェン酸化物をさらに添加して、常温で約１時間、マグネチックバーを用いて撹拌した。撹拌した混合物をポリテトラフルオロエチレン製容器に移した後、これをオートクレーブに入れ、２００℃で２４時間熱処理して溶媒熱合成を行った。合成が終わった後、生成された物質を常温に至るまでゆっくりと冷却させた。次いで、蒸留水及びエタノールを使用して洗浄した後、真空状態の６０℃オーブンで２４時間乾燥させて粉末を得た。
【００６７】
（比較例１：Ｋ２Ｖ３Ｏ８の製造）
０．８２６ｇのＶ２Ｏ５と０．２６５ｇのＫＯＨとを４０ｍｌの無水エタノールに添加した後、常温で約１時間、マグネチックバーを用いて撹拌した。撹拌した混合物をポリテトラフルオロエチレン製容器に移した後、これをオートクレーブに入れ、２００℃で２４時間熱処理して溶媒熱合成を行った。合成が終わった後、生成された物質を常温に至るまでゆっくりと冷却させた。次いで、蒸留水及びエタノールを使用して洗浄した後、真空状態の６０℃オーブンで２４時間乾燥させて粉末を得た。
【００６８】
図４Ａ及び図４Ｂは、それぞれ、製造例１及び比較例１で得られた粉末についてのＸＲＤ（Ｘ−ｒａｙ  ｄｉｆｆｒａｃｔｉｏｎ）分析結果を示すグラフである。
【００６９】
図４Ａ及び図４Ｂを参照すると、製造例１によるＫ２Ｖ３Ｏ８／還元グラフェン酸化物の複合体は、比較例１によるＫ２Ｖ３Ｏ８と一致するＸＲＤパターンを示す。これは、Ｋ２Ｖ３Ｏ８は、還元グラフェン酸化物と複合体を形成しても、結晶相が変化しないことを意味する。また、還元グラフェン酸化物を含有するにもかかわらず、Ｋ２Ｖ３Ｏ８／還元グラフェン酸化物の複合体のＸＲＤパターンがＫ２Ｖ３Ｏ８のＸＲＤパターンと一致することは、還元グラフェン酸化物の結晶性が非常に低いことを意味する。
【００７０】
Ｋ２Ｖ３Ｏ８／還元グラフェン酸化物の複合体とＫ２Ｖ３Ｏ８のＸＲＤパターンにおいて、メインピークは、２θが１６．８８４、２８．１２７、及び３１．７８７の位置に現れる。これらは、それぞれ（００１）、（１２１）、及び（１３０）面に対するピークである。これらのピークの半値幅は、それぞれ、０．１３８、０．２００、及び０．１６１である。
【００７１】
このような結果から、製造例１及び比較例１で得られた粉末は、単相の結晶を有し、かつ、空間群がＰ４ｂｍであるＫ２Ｖ３Ｏ８のものであって、不純物ピークが殆どない優れた結晶性を示すことが分かる。
【００７２】
図５Ａ及び図５Ｂは、それぞれ、製造例１及び比較例１で得られた粉末を撮影したＳＥＭ（ｓｃａｎｎｉｎｇ  ｅｌｅｃｔｒｏｎ  ｍｉｃｒｏｓｃｏｐｙ）写真である。
【００７３】
図５Ａに示されるように、製造例１で得られたＫ２Ｖ３Ｏ８／還元グラフェン酸化物の複合体内のＫ２Ｖ３Ｏ８は、また図５Ｂに示されるように、比較例１で得られたＫ２Ｖ３Ｏ８粒子は、いずれも、ナノメートルサイズの層厚さを有する２次元シートが不規則に凝集した形態であることが分かる。すなわちＫ２Ｖ３Ｏ８粒子は、２次元シートが不規則に凝集した形態を有し、凝集した粒子の表面は、ウニ形状を有するものであってもよい。これに伴い、Ｋ２Ｖ３Ｏ８ナノ粒子は、優れた多孔性を有し、大きい表面積を有するものであってもよい。
【００７４】
このようなＫ２Ｖ３Ｏ８ナノ粒子に還元グラフェン酸化物を添加しても、溶媒熱合成法にて製造された複合体粒子は、Ｋ２Ｖ３Ｏ８粒子が還元グラフェン酸化物シートと不規則に凝集した形状を有するものであって、形状は大きく変化しないことが分かる。
【００７５】
具体的に、Ｋ２Ｖ３Ｏ８／還元グラフェン酸化物の複合体の場合、Ｋ２Ｖ３Ｏ８粒子以外に還元グラフェン酸化物シートを含むものであってもよい。これは、還元グラフェン酸化物シート上にＫ２Ｖ３Ｏ８粒子が固定されていたり、物理的に結合した形状であってもよい。これに伴い、Ｋ２Ｖ３Ｏ８が還元グラフェン酸化物に直接連結されて高い電気的接触が形成され、これを活物質として含む二次電池の電子伝導性を大きく向上させることができる。
【００７６】
（製造例２：Ｋ２Ｖ３Ｏ８／還元グラフェン酸化物の複合体を使用した正極を具備した亜鉛イオン半電池の製造）
製造例１で製造されたＫ２Ｖ３Ｏ８／還元グラフェン酸化物の複合体粉末、導電材（カーボンブラック）、及び結合剤（ポリフッ化ビニリデン；ＰＶＤＦ）を、それぞれ８：１：１の重量比で有機溶媒（Ｎ−メチル−２−ピロリドン；ＮＭＰ）中にて混合し、スラリーを形成した。次いで、このスラリーをステンレススチールメッシュ集電体上にコーティングした後、真空状態の８０℃で一晩乾燥させて、正極を形成した。
【００７７】
前記正極、負極として亜鉛金属板、分離膜としてガラスフィルター、及び電解質１ＭのＺｎ（ＣＦ３ＳＯ３）２の水系電解液を使用して、亜鉛イオン半電池を２０３２型コインセルに製造した。
【００７８】
（比較例２：Ｋ２Ｖ３Ｏ８を使用した正極を具備した亜鉛イオン半電池の製造）
製造例１で製造されたＫ２Ｖ３Ｏ８／還元グラフェン酸化物の複合体粉末の代わりに、比較例１で製造されたＫ２Ｖ３Ｏ８粉末を使用したことを除いて、製造例２と同じ方法を使用して亜鉛イオン半電池をコインセルに製造した。
【００７９】
（評価例１：亜鉛イオン半電池特性の評価）
図６Ａ及び図６Ｂは、製造例２及び比較例２で得られた亜鉛イオン半電池の、１Ｃの電流密度でのサイクル回数における充放電特性を示すグラフである。
【００８０】
放電としては、０．３Ｖまで定電流放電を行い、充電としては、前記放電速度と同じ速度で定電流充電を１．９Ｖまで行った。
【００８１】
図６Ａ及び図６Ｂを参照すると、比較例２で得られた亜鉛イオン半電池の容量は、約５０ｍＡｈ／ｇを示すので、Ｋ２Ｖ３Ｏ８を含有する正極を具備した亜鉛イオン半電池では、充放電動作が充分に行われず、Ｋ２Ｖ３Ｏ８単独では、電極活物質として使用し難いことを確認することができる。
【００８２】
一方、製造例２で得られた亜鉛イオン半電池の容量は、サイクル回数に関わらず、いずれも５０ｍＡｈ／ｇ以上の値を有し、サイクル回数が増加するにつれて容量が多少減少することが分かる。しかしながら、サイクル回数が増加しても、容量が５０ｍＡｈ／ｇ以下の値とならないことを確認することができる。
【００８３】
また、製造例２で得られた亜鉛イオン半電池は、２００回のサイクルにもかかわらず、大きく容量が低下することがなく、７０％の容量維持率を有することを確認することができる。
【００８４】
このように、Ｋ２Ｖ３Ｏ８／還元グラフェン酸化物の複合体は、亜鉛電池システムにおける実用可能性がある。複合体の形成による優れた容量及び高容量維持特性は、亜鉛イオンが脱挿入されても、Ｋ２Ｖ３Ｏ８が安定した層状構造を維持するにつれて、Ｋ２Ｖ３Ｏ８の構造的安定性に起因して高い容量維持率が発現され、電気伝導性に優れた還元グラフェン酸化物を付着することによって、効果的にＫ２Ｖ３Ｏ８の容量が増加した結果であると考えられる。
【００８５】
図７Ａ及び図７Ｂは、製造例２及び比較例２で得られた亜鉛イオン半電池の、０．１Ｃ〜１０Ｃの電流密度範囲内での容量を示すものであり、Ｃ−ｒａｔｅ特性を示すグラフである。
【００８６】
放電としては、０．３Ｖまで定電流放電を行い、充電としては、前記放電速度と同じ速度で定電流充電を１．９Ｖまで行った。１Ｃを基準として、充放電は１７０ｍＡ／ｇで行われた。
【００８７】
図７Ａ及び図７Ｂを参照すると、０．１Ｃでは、サイクル１回の充放電を行い、その他の電流密度では、それぞれサイクル３回の充放電を行ったものである。これにより、０．１Ｃ〜１０Ｃの電流密度の範囲内での充放電容量を知ることができ、電流密度が増加するほど容量が多少減少することを確認することができる。しかしながら、高電流密度下であっても、製造例２で得られた亜鉛イオン半電池の容量は、比較例２で得られた亜鉛イオン半電池の容量よりも大きい値を示すことが分かる。
【００８８】
図８は、本発明の製造例２で得られた亜鉛イオン半電池の、５Ｃの電流密度でのサイクル回数における充放電特性を示すグラフである。
【００８９】
図８を参照すると、５Ｃ−ｒａｔｅ（８５０ｍＡ／ｇ）の電流密度の下で充放電を行って容量を測定したとき、製造例２で得られた亜鉛イオン半電池は、１００回のサイクルにもかかわらず、大きな容量の低下がなく、９７％の容量維持率を有することを確認することができる。
【００９０】
したがって、Ｋ２Ｖ３Ｏ８／還元グラフェン酸化物の複合体を含有する正極を具備した亜鉛イオン半電池は、優れた容量維持率を有すると共に、寿命安定性及び高率特性を有し、特に高い電流密度においても優れた性能が維持され、高速充放電でも電気化学的特性が維持されることが分かる。これは、Ｋ２Ｖ３Ｏ８を単独で含有する正極を具備した亜鉛イオン電池システムでは発現されない特性であり、Ｋ２Ｖ３Ｏ８／還元グラフェン酸化物の複合体を形成することによって、電気伝導度が向上したことによる結果であると考えられる。
【００９１】
以上、本発明を好ましい実施例を用いて詳細に説明したが、本発明は、前記実施例に限定されず、本発明の技術的思想及び範囲内で当該分野における通常の知識を有する者によって様々な変形及び変更が可能である。
【符号の説明】
【００９２】
１００  二次電池
１１０  第２電極集電体
１２０  第２電極活物質層
１３０  セパレーター
１４０  第１電極活物質層
１５０  第１電極集電体
１６０  電解質
【図１Ａ】
2020047572.tif 000003
【図１Ｂ】
2020047572.tif 000004
【図２】
2020047572.tif 000005
【図３】
2020047572.tif 000006
【図４Ａ】
2020047572.tif 000007
【図４Ｂ】
2020047572.tif 000008
【図５Ａ】
2020047572.tif 000009
【図５Ｂ】
2020047572.tif 000010
【図６Ａ】
2020047572.tif 000011
【図６Ｂ】
2020047572.tif 000012
【図７Ａ】
2020047572.tif 000013
【図７Ｂ】
2020047572.tif 000014
【図８】
2020047572.tif 000015
【外国語明細書】
2020047572000001.pdf